(57)【要約】【課題】ペリクルの貼り付けによる露光原版の変形を効果的に抑制可能なペリクル枠であって、複雑形状を有さないペリクル枠を提供する。【解決手段】アルミニウム又はアルミニウム合金の粉末焼結材からなり、当該アルミニウム又は当該アルミニウム合金が、１０００系アルミニウム、３０００系アルミニウム合金、５０００系アルミニウム合金、６０００系アルミニウム合金、７０００系アルミニウム合金又はアルミニウムを含有した合金から選択されること、を特徴とするペリクル枠。【選択図】なし【特許請求の範囲】
【請求項１】
アルミニウム又はアルミニウム合金の粉末焼結材で構成されていること、
を特徴とするペリクル枠。
【請求項２】
前記アルミニウム又は前記アルミニウム合金が、１０００系アルミニウム、３０００系アルミニウム合金、５０００系アルミニウム合金、６０００系アルミニウム合金、７０００系アルミニウム合金又はアルミニウムを含有した合金であること、
を特徴とする請求項１に記載のペリクル枠。
【請求項３】
前記粉末焼結材は、粉末焼結体を熱間押出材として加工したものであること、
を特徴とする請求項１又は２に記載のペリクル枠。
【請求項４】
前記粉末焼結材の空隙率が５〜４０％であること、
を特徴とする請求項１〜３のいずれかに記載のペリクル枠。
【請求項５】
前記粉末焼結材は、アルミニウムを含むシートの間に挟まれる形状で熱間圧延材として加工したものであること、
を特徴とする請求項４に記載のペリクル枠。
【請求項６】
請求項１〜５のいずれかに記載のペリクル枠と、
前記ペリクル枠に支持されたペリクル膜と、
を有するペリクル。
【発明の詳細な説明】
【技術分野】
【０００１】
本発明は、ＬＳＩ等の半導体装置及び液晶表示板の製造に用いるリソグラフィ用マスクのペリクルに使用される枠に関し、より具体的には、高解像度を必要とする露光においても好適に使用することができるペクリル枠、及び当該ペリクル枠を用いたペリクルに関する。
【背景技術】
【０００２】
ＬＳＩ及び超ＬＳＩ等の半導体装置や液晶表示板は、半導体ウエハや液晶用原版に光を照射することでパターンが形成される（リソグラフィによるパターン形成）。ここで、ゴミが付着した露光原版を用いた場合は当該ゴミが光を吸収及び／又は反転するため、パターンが良好に転写されない（例えば、パターンの変形やエッジの不明瞭）。その結果、半導体装置や液晶表示板の品質及び外観等が損なわれ、性能や製造歩留まりの低下が生じてしまうという問題があった。
【０００３】
このため、リソグラフィに関する工程は通常クリーンルームで行われるが、当該環境下においても露光原版へのゴミの付着を完全に防止することはできないため、露光原版の表面にゴミよけのためのペクリルが設けられるのが一般的である。ペクリルはペクリル枠及び当該ペクリル枠に張設したペクリル膜から構成され、露光原版の表面に形成されたパターン領域を囲むように設置される。リソグラフィ時に焦点を露光原版のパターン上に合わせておけば、ペクリル膜にゴミが付着した場合であっても、当該ゴミが転写に影響することはない。
【０００４】
近年、ＬＳＩのパターンは微細化が急速に進んでおり、これに応じて露光光源の短波長化が進んでいる。具体的には、これまで主流であった、水銀ランプによるｇ線（４３６ｎｍ）、ｉ線（３６５ｎｍ）から、ＫｒＦエキシマレーザー（２４８ｎｍ）、ＡｒＦエキシマレーザー（１９３ｎｍ）等に移行が進み、露光原版及びシリコンウエハに要求される平坦性もより厳しくなってきている。
【０００５】
ペリクルは、露光原版が完成した後でパターンのゴミよけのために露光原版に貼り付けられる。ペリクルを露光原版に貼り付けると露光原版が歪み、平坦度が変化することがあり、露光原版の平坦度の低下に伴って焦点ズレ等の問題が発生する可能性がある。露光原版の平坦度が変化すると、露光原版に描かれたパターンの形状が変化し、露光原版の重ね合わせ精度が低下してしまう。ここで、ペリクル貼り付けによる露光原版の平坦度の変化は、ペリクル枠を貼りつけた際の変形応力によって大きく影響されることが知られている。応力は体積弾性率と剛性率の積で表され、応力を小さくするためには、ペリクル枠の平坦度を小さくして体積弾性率を小さくすることが効果的である。また、剛性率は断面二次モーメントとヤング率の積で表され、ペリクル枠の高さを低くし断面二次モーメントを小さくすること、あるいは、ペリクル枠のヤング率を小さくすることによって剛性率を小さくすることが効果的である。
【０００６】
これに対し、例えば、特許文献１（特開２０１１−７９３４号公報）においては、ペリクル枠バーの断面が、上辺及び下辺が平行な基本四辺形の両側辺に、四辺形状の窪みを有した形状であることを特徴とするペリクル枠、が開示されている。
【０００７】
上記特許文献１に記載のペリクル枠においては、ペリクル枠の断面積を基本四辺形よりも縮小することにより、変形応力の小さいペリクル枠にすることが可能となることから、ペリクルを露光原版に貼り付けても、ペリクル枠の変形に起因する露光原版の変形を極力低減することができる、とされている。
【先行技術文献】
【特許文献】
【０００８】
【特許文献１】特開２０１１−７９３４号公報
【発明の概要】
【発明が解決しようとする課題】
【０００９】
しかしながら、上記特許文献１に記載されているペリクル枠においては、四辺形上の窪みを形成させるための加工が必要であることから、製造工程が煩雑になることに加えて、コスト的にも不利である。また、ペリクル枠の貼り付けによる露光原版の変形の抑制効果も未だに十分とは言い難い。
【００１０】
以上のような従来技術における問題点に鑑み、本発明の目的は、ペリクルの貼り付けによる露光原版の変形を効果的に抑制可能なペリクル枠であって、複雑形状を有さないペリクル枠、及び当該ペリクル枠を用いたペリクルを提供することにある。
【課題を解決するための手段】
【００１１】
本発明者らは、上記目的を達成すべく、ペリクル枠用の素材等について鋭意研究を重ねた結果、粉末焼結材を利用することが露光原版の変形の抑制に極めて有効であることを見出し、本発明に到達した。
【００１２】
即ち、本発明は、
アルミニウム又はアルミニウム合金の粉末焼結材で構成されていること、
を特徴とするペリクル枠を提供する。
【００１３】
露光原版の変形の抑制にはヤング率の低いペリクル枠が必要とされるところ、アルミニウム又はアルミニウム合金の粉末焼結材は材料中に適度な空隙を有し、ペリクル枠に必要とされる機械的強度と低いヤング率を両立することができる。ペリクル枠の材料としてヤング率の低いアルミニウム又はアルミニウム合金の粉末焼結材を用いることで、複雑形状を有さないペリクル枠であっても露光原版の変形を効果的に抑制することができる。ヤング率が低い材料としては、マグネシウムや合成樹脂等も存在するが、材料の入手性及び汎用性等の観点から、アルミニウム又はアルミニウム合金を用いることが好ましい。
【００１４】
ペリクルを露光原版に貼り付けることによる露光原版の歪みは、ペリクル枠の歪みに起因する影響が大きい。ペリクル枠には露光原版に比べ大きな歪が存在している。露光原版とペリクル枠を貼り付けた直後は殆ど平坦であるが、時間の経過とともにペリクル枠が元に戻ろうとする変形応力により露光原版が変形する。当該変形応力は、ペリクル枠を構成する材料のヤング率及びその変形量に依存するため、ヤング率の低いアルミニウム又はアルミニウム合金の粉末焼結材を使用することにより、ペリクルを露光原版に貼り付けた時の変形応力が小さいペリクル枠を実現することができる。
【００１５】
本発明のペリクル枠においては、前記アルミニウム又は前記アルミニウム合金が、１０００系アルミニウム、３０００系アルミニウム合金、５０００系アルミニウム合金、６０００系アルミニウム合金、７０００系アルミニウム合金又はアルミニウムを含有した合金から選択されること、が好ましい。これらのアルミニウム又はアルミニウム合金を用いることで、粉末化と焼結が可能となり、低ヤング率化を実現することができる。
【００１６】
また、本発明のペリクル枠においては、前記粉末焼結材が粉末焼結体を熱間押出材として加工したものであること、が好ましい。アルミニウム合金粉末材を熱間鍛造及び熱間押出等、熱間で成形加工する場合、ブリスタ等の欠陥が発生する場合があるが、アルミニウム合金粉末焼結体を熱間押出しすることで、当該欠陥の発生を抑制することができる。
【００１７】
また、本発明のペリクル枠においては、前記粉末焼結材の空隙率が５〜４０％であること、が好ましい。空隙率を５％以上とすることで、アルミニウム又はアルミニウム合金材のヤング率を効果的に低下させることができ、４０％以下とすることで、ペリクル枠に求められるアルミニウム又はアルミニウム合金材の機械的特性を維持することができる。
【００１８】
更に、本発明のペリクル枠においては、前記粉末焼結材がアルミニウムシートで挟んだ粉末焼結体を熱間圧延材として加工したものであること、が好ましい。１０００系アルミニウム、３０００系アルミニウム合金、５０００系アルミニウム合金、６０００系アルミニウム合金、７０００系アルミニウム合金又はアルミを含有した合金から選択されるアルミニウム又はアルミニウム合金の粉末焼結体をアルミニウムシートで挟み、熱間圧延を施すことで、５〜４０％の空隙率及びペリクル枠に求められる強度を兼ね備えた粉末焼結体を得ることができる。なお、粉末焼結体を挟むアルミニウムシートは、本発明の効果を損なわない範囲で特に制限されず、従来公知の種々のアルミニウム及びアルミニウム合金を使用することができる。
【００１９】
また、本発明は、
上記本発明のペリクル枠と、
前記ペリクル枠に支持されたペリクル膜と、
を有するペリクル、も提供する。
【００２０】
本発明のペリクル枠は、ペリクル枠に必要とされる機械的強度と低いヤング率を両立することから、本発明のペリクルは極めて良好な平坦度を維持することができる。
【発明の効果】
【００２１】
本発明によれば、ペリクルの貼り付けによる露光原版の変形を効果的に抑制可能なペリクル枠であって、複雑形状を有さないペリクル枠を提供することができる。また、本発明によれば、極めて良好な平坦度を有するペリクルを提供することができる。
【図面の簡単な説明】
【００２２】
【図１】本発明のペリクル枠を用いて構成された本発明のペリクルの一例を示す概略断面図である。
【図２】本発明のペリクル枠の一例を示す概略平面図である。
【図３】実施例１で得られたペリクル枠の組織写真である。
【発明を実施するための形態】
【００２３】
以下、図面を参照しながら本発明のペリクル枠及びペリクルについての代表的な実施形態について詳細に説明するが、本発明はこれらのみに限定されるものではない。なお、以下の説明では、同一又は相当部分には同一符号を付し、重複する説明は省略する場合がある。また、図面は、本発明を概念的に説明するためのものであるから、表された各構成要素の寸法やそれらの比は実際のものとは異なる場合もある。
【００２４】
本発明のペリクル枠は、アルミニウム又はアルミニウム合金の粉末焼結材からなること、を特徴とするペリクル枠であり、一端面にペリクル膜接着剤を介してペリクル膜を張設することで、リソグラフィ用のペリクルとして使用することができる。粉末焼結材ということは、断面ＳＥＭ（Ｓｃａｎｎｉｎｇ  Ｅｌｅｃｔｒｏｎ  Ｍｉｃｒｏｓｃｏｐｅ）で観察できる。
【００２５】
本発明のペリクル枠を用いて構成された本発明のペリクルの一例の概略断面図及び本発明のペリクル枠の概略平面図を、図１及び図２にそれぞれ示す。ペリクル１は、ペリクル枠２の上端面にペリクル膜貼り付け用接着層４を介してペリクル膜６を張設したものである。ペリクル１を使用する際は、ペリクル１を露光原版（マスク又はレチクル）８に粘着させるための接着用粘着層１０がペリクル枠２の下端面に形成され、接着用粘着層１０の下端面にライナー（不図示）が剥離可能に貼着される。
【００２６】
ペリクル枠２は、アルミニウム又はアルミニウム合金の粉末焼結材で構成されている。ペリクル１を接着した後の露光原版（マスク又はレチクル）８の平坦度を向上させるためには、ヤング率の低いペリクル枠２が必要とされるところ、アルミニウム又はアルミニウム合金の粉末焼結材は材料中に適度な空隙を有し、ペリクル枠２に必要とされる機械的強度と低いヤング率を両立することができる。ヤング率が低い材料としては、マグネシウムや合成樹脂等も存在するが、材料の入手性及び汎用性等の観点から、アルミニウム又はアルミニウム合金を用いることが好ましい。なお、粉末焼結材中の空隙率は、原料粉末の圧粉条件、焼結条件及び原料粉末表面の酸化状態等によって適宜制御することができる。
【００２７】
上述のとおり、ペリクル１を露光原版（マスク又はレチクル）８に貼り付けることによる露光原版（マスク又はレチクル）８の歪みは、ペリクル枠２の歪みに起因する影響が大きい。貼り付け時にペリクル枠２が変形し、それが元に戻ろうとする変形応力により露光原版（マスク又はレチクル）８が変形する。当該変形応力は、ペリクル枠２を構成する材料のヤング率及びその変形量に依存するため、ヤング率の低いアルミニウム又はアルミニウム合金の粉末焼結材を使用することにより、ペリクル１を露光原版（マスク又はレチクル）８に貼り付けた時の変形応力が小さいペリクル枠２を実現することができる。
【００２８】
ペリクル枠２の素材は、１０００系アルミニウム、３０００系アルミニウム合金、５０００系アルミニウム合金、６０００系アルミニウム合金、７０００系アルミニウム合金から選択されること、が好ましい。これらのアルミニウム又はアルミニウム合金を用いることで、粉末化と焼結処理を行うことができ、素材の低ヤング率化を図ることができる。
【００２９】
１０００系アルミニウムとしては、ＪＩＳ規格に記載のＡ１０５０、Ａ１０５０Ａ、Ａ１０７０、Ａ１０８０、Ａ１０８５、Ａ１１００、Ａ１２００、Ａ１Ｎ００及びＡ１Ｎ３０を例示することができ、３０００系アルミニウム合金としては、ＪＩＳ規格に記載のＡ３００３、Ａ３１０３、Ａ３２０３、Ａ３００４、Ａ３１０４、Ａ３００５及びＡ３１０５を例示することができ、５０００系アルミニウム合金としては、ＪＩＳ規格に記載のＡ５００５、Ａ５Ｎ０１、Ａ５０２１、５Ｎ０２及びＡ５０４２を例示することができ、６０００系アルミニウムとしては、ＪＩＳ規格に記載のＡ６１０１、Ａ６００３、Ａ６００５、Ａ６Ｎ０１、Ａ６１５１及びＡ６０６３を例示することができ、７０００系アルミニウム合金としては、Ａ７００１、Ａ７００３、Ａ７００５、Ａ７０１０、Ａ７０２０、Ａ７０４９、Ａ７０５０、Ａ７０７５、Ａ７０９０、Ａ７０９１、Ａ７１７８、Ａ７４７５及びＡ７Ｎ０１を例示することができる。
【００３０】
また、ペリクル枠２の素材としては、粉末焼結体を熱間押出材として加工したものを使用すること、が好ましい。アルミニウム合金粉末材を熱間鍛造及び熱間押出等、熱間で成形加工する場合、ブリスタ等の欠陥が発生する場合があるが、アルミニウム合金粉末焼結体を熱間押出しすることで、当該欠陥の発生が抑制された素材を得ることができる。
【００３１】
ペリクル枠２の素材として用いるアルミニウム合金粉末熱間押出材を製造する方法は特に限定されないが、ＣＩＰ法等による原料粉末（アトマイズ法等の急冷凝固法やメカニカルアロイング法等により製造されたアルミニウム合金粉末）の成形、真空中又は不活性ガス雰囲気下におけるアルミニウム合金粉末成形体の加熱・焼結、真空中又は不活性ガス雰囲気下における焼結体の冷却、及び得られた焼結体の熱間押出し、によって好適に製造することができる。ここで、圧粉条件、焼結条件、押出条件及び原料粉末表面の酸化状態等によって、アルミニウム合金粉末熱間押出材の空隙率を適宜制御することができる。
【００３２】
ペリクル枠２の素材として用いる粉末焼結材に関して、空隙率を５〜４０％とすること、が好ましい。空隙率を５％以上とすることで、アルミニウム又はアルミニウム合金材のヤング率を効果的に低下させることができ、４０％以下とすることで、ペリクル枠２に求められるアルミニウム又はアルミニウム合金材の機械的特性を維持することができる。
【００３３】
ここで、５〜４０％の空隙率及びペリクル枠２に求められる強度を兼ね備えた粉末焼結体を得るためには、アルミニウムシートで挟んだ粉末焼結体を熱間圧延材として加工すること、が好ましい。１０００系アルミニウム、３０００系アルミニウム合金、５０００系アルミニウム合金、６０００系アルミニウム合金、７０００系アルミニウム合金から選択されるアルミニウム又はアルミニウム合金の粉末焼結体をアルミニウムシートで挟み、熱間圧延を施すことで、５〜４０％の空隙率及びペリクル枠２に求められる強度を兼ね備えた粉末焼結体を得ることができる。なお、粉末焼結体を挟むアルミニウムシートは、本発明の効果を損なわない範囲で特に制限されず、従来公知の種々のアルミニウム及びアルミニウム合金を使用することができる。
【００３４】
ペリクル枠２の形状は、本発明の効果を損なわない範囲で特に制限されず、露光原版（マスク又はレチクル）８の形状に応じて従来公知の種々の形状とすることができるが、一般的には、ペリクル枠２の平面形状はリング状、矩形状又は正方形状であり、露光原版（マスク又はレチクル）８に設けられた回路パターン部を覆う大きさと形状とを備えている。なお、ペリクル枠２には気圧調整用通気口（不図示）、当該通気口用の除塵用フィルタ（不図示）、及びジグ穴（不図示）等が設けられていてもよい。
【００３５】
ペリクル枠２の高さ（厚さ）は、１〜１０ｍｍであることが好ましく、２〜７ｍｍであることがより好ましく、３〜６ｍｍであることが最も好ましい。ペリクル枠２の高さ（厚さ）をこれらの値とすることで、ペリクル枠２の変形を抑制できると共に、良好なハンドリング性を担保することができる。
【００３６】
ペリクル枠２の断面形状は、本発明の効果を損なわない範囲で特に制限されず、従来公知の種々の形状とすることができるが、上辺及び下辺が平行な四辺形とすることが好ましい。ペリクル枠２の上辺にはペリクル膜６を張設するための幅が必要であり、下辺には接着用粘着層１０を設けて露光原版８に接着するための幅が必要である。当該理由から、ペリクル枠２の上辺及び下辺の幅は１〜３ｍｍ程度とすることが好ましい。
【００３７】
ペリクル枠２の平坦度は、２０μｍ以下とすることが好ましく、１０μｍ以下とすることがより好ましい。ペリクル枠２の平坦度を向上させることで、ペリクル１を露光原版（マスク又はレチクル）８に貼り付けた場合のペリクル枠２の変形量を小さくすることができる。なお、上記のペリクル枠２の平坦度は、ペリクル枠２の各コーナー４点と４辺の中央４点の計８点において高さを測定することで仮想平面を算出し、当該仮想平面からの各点の距離のうち、最高点から最低点を差引いた差により算出することができる。
【００３８】
ペリクル枠２の表面は、黒色酸化被膜及び／又は黒色ポリマー被膜を有することが好ましい。ペリクル枠２の表面に黒色酸化被膜及び／又は黒色ポリマー被膜が形成されていることで、迷光を効率的に吸収することができる。例えば、ペリクル枠２を水酸化ナトリウム等のアルカリ処理浴で数十秒処理した後、希硫酸水溶液中で陽極酸化を行い、次いで黒色染色及び封孔処理することで、表面に黒色の酸化被膜を設けることができる。
【００３９】
以上、本発明の代表的な実施形態について説明したが、本発明はこれらのみに限定されるものではなく、種々の設計変更が可能であり、それら設計変更は全て本発明の技術的範囲に含まれる。
【実施例】
【００４０】
≪実施例１≫
Ａ１０７０アルミニウムインゴットを溶解し、アトマイズ法にてＡ１０７０アルミニウム粉末を得た。次に、当該Ａ１０７０アルミニウム粉末をゴム型に充填し、圧力２００ｋｇ／ｃｍ２の条件でビレット加圧成形（ＣＩＰ成形）することで、Ａ１０７０アルミニウム粉末圧粉体を得た。次に、当該Ａ１０７０アルミニウム粉末圧粉体を４５０℃で４時間後、５８５℃で５時間後窒素冷却の条件で焼結し、Ａ１０７０アルミニウム粉末焼結体を得た。
【００４１】
Ａ１０７０アルミニウム粉末焼結体を機械加工し、枠型形状をなす外形寸法１４９ｍｍ×１２２ｍｍ×厚さ５．８ｍｍの実施ペリクル枠１を製造した。実施ペリクル枠１の組織写真を図３に示す。実施ペリクル枠１の素材であるＡ１０７０アルミニウム粉末焼結体の空隙率及びヤング率を測定したところ、それぞれ４０％及び９ＧＰａであった。なお、空隙率は、理論密度とサンプル重量の密度の差で、ヤング率は、ＪＩＳ−Ｚ２２４１記載の方法で測定した。
【００４２】
≪実施例２≫
加圧形成圧力を５００ｋｇ／ｃｍ２とした以外は実施例１の場合と同様にして、Ａ１０７０アルミニウム粉末焼結体及び実施ペリクル枠２を製造した。また、実施例１の場合と同様にして実施ペリクル枠２の素材であるＡ１０７０アルミニウム粉末焼結体の空隙率及びヤング率を測定したところ、それぞれ２８％及び２４ＧＰａであった。
【００４３】
≪実施例３≫
加圧形成圧力を７５０ｋｇ／ｃｍ２とした以外は実施例１の場合と同様にして、Ａ１０７０アルミニウム粉末焼結体及び実施ペリクル枠３を製造した。また、実施例１の場合と同様にして実施ペリクル枠３の素材であるＡ１０７０アルミニウム粉末焼結体の空隙率及びヤング率を測定したところ、それぞれ２１％及び３２ＧＰａであった。
【００４４】
≪実施例４≫
加圧形成圧力を１０００ｋｇ／ｃｍ２とした以外は実施例１の場合と同様にして、Ａ１０７０アルミニウム粉末焼結体及び実施ペリクル枠４を製造した。また、実施例１の場合と同様にして実施ペリクル枠４の素材であるＡ１０７０アルミニウム粉末焼結体の空隙率及びヤング率を測定したところ、それぞれ１７％及び３９ＧＰａであった。
【００４５】
≪実施例５≫
素材としてＡ７０７５を用い、加圧形成圧力を１３００ｋｇ／ｃｍ２とした以外は実施例１の場合と同様にして、Ａ７０７５アルミニウム合金粉末焼結体及び実施ペリクル枠５を製造した。Ａ７０７５アルミニウム粉末の組成及び粒度分布を表１及び表２にそれぞれ示す。なお、組成分析にはＩＣＰ発光分光分析法を用い、粒度分布の測定にはロータップ法を用いた。また、実施例１の場合と同様にして実施ペリクル枠５の素材であるＡ７０７５アルミニウム合金粉末焼結体の空隙率及びヤング率を測定したところ、それぞれ２６％及び８ＧＰａであった。
【００４６】
【表１】
2018010087.tif 000002
【００４７】
【表２】
2018010087.tif 000003
【００４８】
実施例１〜４におけるＡ１０７０アルミニウム粉末焼結体の空隙率及びヤング率を比較すると、空隙率の増加に伴ってヤング率が低下しており、空隙率が４０％の場合は９ＧＰａと極めて低いヤング率が得られている。なお、実施ペリクル枠１〜４は、それぞれペリクル枠として十分に使用可能な機械的強度を有していた。
【００４９】
実施例５におけるＡ７０７５アルミニウム合金粉末焼結体の空隙率及びヤング率は、それぞれ２６％及び８ＧＰａであり、Ａ１０７０アルミニウムの場合と比較して、より少ない空隙の導入によって低いヤング率が得られている。ここで、一般的に使用されているＡ７０７５アルミニウム合金展伸材のヤング率は約７１ＧＰａであり、空隙の導入によって効率的にヤング率が低減されていることが分かる。なお、実施ペリクル枠５は、ペリクル枠として十分に使用可能な機械的強度を有していた。
【符号の説明】
【００５０】
１・・・ペリクル、
２・・・ペリクル枠、
４・・・ペリクル膜貼り付け用接着層、
６・・・ペリクル膜、
８・・・露光原版（マスク又はレチクル）、
１０・・・接着用粘着層。
【図１】
2018010087.tif 000004
【図２】
2018010087.tif 000005
【図３】
2018010087.tif 000006